ЯРКО ОКРАШЕННЫЙ ПОВЕРХНОСТНЫЙ СЛОЙ

1. Способ изготовления износостойкого поверхностного слоя, включающий стадии:
нанесение сухого порошкового слоя, включающего смесь очищенных волокон, связующего материала, пигментов и износостойких частиц, на носитель; и
отверждение смеси в имеющий светлую окраску износостойкий поверхностный слой путем применения нагревания и давления к смеси.
2. Способ по п.1, где износостойкий поверхностный слой прикрепляют к центральному слою на древесноволокнистой основе для изготовления панели.
3. Способ по п.2, где панель представляет собой напольную панель.
4. Способ по п.1, где износостойкие частицы представляют собой оксид алюминия.
5. Способ по п.1, где толщина износостойкого поверхностного слоя составляет менее чем приблизительно 1 мм.
6. Способ по п.1, где имеющий светлую окраску износостойкий поверхностный слой является ярко-белым или красным.
7. Способ по п.2, где износостойкий поверхностный слой прикреплен к панели ДВП ВП.
8. Способ по п.5, где толщина износостойкого поверхностного слоя составляет менее чем приблизительно 0,3 мм.
9. Способ по п.1, где соотношение связующего материала и очищенных волокон составляет более чем приблизительно 100%.
10. Способ по п.9, где соотношение связующего материала и очищенных волокон составляет более чем приблизительно 120%.
11. Способ по п.10, где соотношение связующего материала и очищенных волокон находится в интервале, составляющем от приблизительно 120% до приблизительно 180%.
12. Способ по п.1, включающий стадию нанесения нижнего слоя на центральный слой.
13. Способ по п.1, включающий стадию нанесения верхнего слоя на сухой порошковый слой.
14. Способ по п.1, где поверхностный слой имеет светлую и/или простую окраску.
15. Напольная панель, изготовленная способом по любому из предыдущих пунктов.
16. Напольная панель по п.15, где поверхностный слой напольной панели имеет светлую и/или простую окраску.